СПОСОБ РЕГЕНЕРАЦИИ КАТАЛИЗАТОРОВ ДЛЯ ОБРАБОТКИ УГЛЕВОДОРОДОВ

1. Способ регенерации катализатора, содержащего, по меньшей мере, один металл группы VIII и, по меньшей мере, один металл группы VIB, нанесенные на носитель из жаростойкого оксида, включающего:
- по меньшей мере, одну первую стадию термической обработки катализатора в присутствии кислорода при температуре в интервале от 350 до 550°С.
- по меньшей мере, одной второй стадии осаждения на поверхности катализатора одной или нескольких добавок формулы (I):
в которой:
1
- R означает атом водорода или углеводородную группу, линейную или разветвленную, насыщенную или ненасыщенную, содержащую 1-30 атомов углерода;
2
- R означает углеводородную двухвалентную группу, линейную или разветвленную, насыщенную или ненасыщенную, содержащую 1-30 атомов углерода, и, возможно, содержащую один или несколько гетероатомов, выбранных из атомов кислорода и азота;
3
- R означает углеводородную группу, линейную или разветвленную, насыщенную или ненасыщенную, содержащую от 1 до 30 атомов углерода.
2. Способ по предыдущему пункту, отличающийся тем, что указанная первая стадия осуществляется при температуре ниже или равной 530°С.
3. Способ по п.1, отличающийся тем, что указанная первая стадия проходит полностью или частично при температуре выше 500°С и ниже или равной 550°С.
1
4. Способ по п.1, отличающийся тем, что в формуле (I) R означает атом углерода или углеводородную группу, линейную или разветвленную, насыщенную или ненасыщенную, содержащую от 1 до 8 атомов углерода, предпочтительно от 1 до 4 атомов углерода.
2
2
5. Способ по п.1, отличающийся тем, что в формуле (I) R означает двухвалентную углеводородную группу, линейную или разветвленную, насыщенную или ненасыщенную, содержащую от 1 до 8 атомов углерода, предпочтительно от 1 до 6 атомов углерода, и, возможно, замещенную одной или несколькими группами -ОН, -OR, -NH, -NHR, -NRR', где R и R' означают алкильные группы, содержащие от 1 до 4 атомов углерода и, предпочтительно 1 или 2 атома углерода.
3
6. Способ по п.1, отличающийся тем, что в формуле (I) R означает углеводородную группу, линейную или разветвленную, насыщенную или ненасыщенную, содержащую от 1 до 8 атомов углерода, предпочтительно от 1 до 4 атомов углерода.
7. Способ по п.1, отличающийся тем, что добавка формулы (I) представляет собой 2-гидрокси-4-метилтиобутановую кислоту.
8. Способ по п.1, отличающийся тем, что добавка (или добавки) формулы (I) нанесена (нанесены) на катализатор путем пропитки одним или несколькими водным(и) раствором (растворами) этой (этими) добавкой (добавками).
9. Способ по п.1, отличающийся тем, что в конце указанной второй стадии общее количество добавки (добавок) формулы (I), нанесенной (нанесенных) на поверхность катализатора, выраженное отношением молярного количества добавки (добавок) формулы (I) на общее молярное количество металлов групп VIII и VIB, равно, по меньшей мере, 0,01 моль добавки (добавок) на моль металлов групп VIII и VIB.
10. Способ по п.9, отличающийся тем, что в конце указанной второй стадии общее количество добавки (добавок) формулы (I), нанесенной (нанесенных) на поверхность катализатора, составляет, по меньшей мере, между 0,01 моль и 10 моль добавки (добавок) на моль металлов групп VIII и VIB.
11. Способ по п.1, отличающийся тем, что он содержит одну или несколько дополнительных стадий, осуществляемых до и/или после первой и второй стадии или же между этими двумя стадиями.
12. Способ по п.11, отличающийся тем, что он содержит перед указанной первой стадией стадию удаления углеводородов и свободных примесей путем промывания растворителем катализатора или извлечения потоком газа.
13. Способ по п.11, отличающийся тем, что он содержит, после указанной второй стадии стадию сушки катализатора, осуществляемую при температуре в интервале от 80 до 350°С на атмосферном воздухе или в присутствии газового потока воздуха, инертного газа, такого, как азот или другого подходящего газа.
14. Способ по п.1, отличающийся тем, что он осуществляется ex situ, т.е. после выгрузки катализатора из установки.
15. Способ по п.1, отличающийся тем, что в конце этого процесса и перед любой стадией собственно сульфирования количество серы, присутствующей на поверхности катализатора, находится в интервале от 0,5 до 8 мас.%, предпочтительно, от 1 до 5 мас.% относительно общего веса катализатора.
16. Регенерированный катализатор, полученный по любому из пп.1-15.
17. Применение с целью повышения активности катализатора, содержащего, по меньшей мере, один металл группы VIII и, по меньшей мере, один металл группы VIB, нанесенные на носитель из жаростойкого оксида, одной или нескольких добавок формулы (I):
1
где: - R означает атом водорода или углеводородную группу, линейную или разветвленную, насыщенную или ненасыщенную, содержащую от 1 до 30 атомов углерода;
2
- R означает углеводородную двухвалентную группу, линейную или разветвленную, насыщенную или ненасыщенную, содержащую от 1 до 30 атомов углерода, и, возможно, содержащую один или несколько гетероатомов, выбранных из атомов кислорода и азота;
3
- R означает углеводородную группу, линейную или разветвленную, насыщенную или ненасыщенную, содержащую от 1 до 30 атомов углерода.